ПЛИТА ИЗОЛЯЦИОННАЯ ОБЛИЦОВОЧНАЯ

Полезная модель относится к строительным элементам относительно малой толщины для сооружения отдельных частей зданий, например к плитам, панелям, состоящим из изоляционного материала и бетона, в частности к тепло- и звукоизоляционным плитам для облицовки стен.
Известна принятая в качестве ближайшего аналога плита изоляционная облицовочная, описанная в патенте РФ №109771 на полезную модель «Плита облицовочная декоративная утеплительная», МПК Е04С 2/288, 2011. Устройство по ближайшему аналогу представляет собой двухслойную плиту. Один слой плиты - изоляционный выполняет функцию тепловой изоляции фасада здания и представляет собой жесткий листовой теплоизолирующий материал (пенополистирол, минеральная вата и т.д.), толщина которого (3-5 см) зависит от климатических условий эксплуатации фасада. Второй слой плиты - декоративно-защитный выполняет эстетические функции и защищает теплоизолирующий слой от внешних атмосферных и прочих воздействий и представляет собой полимерцементнопесчаный слой, то есть слой, в состав которого входят цемент в качестве вяжущего, а также песок и полимерные добавки, армированный фиброволокном с применением полимеризующей добавки (например, поливинилацетата) и пластификатора (например, С-3 выпускаемого Московским ОАО «Полипласт»). Толщина второго слоя плиты (1,0-1,5 см) зависит от конфигурации фактурного рисунка. В процессе изготовления плиты оба слоя соединяют между собой, обеспечивая их прочное неразъемное соединение. Изготавливают плиту изоляционную облицовочную - ближайший аналог вибролитьем в форму.
Известно, что:
- бетон - искусственный строительный материал, получаемый в результате формования и затвердевания рационально подобранной и уплотненной смеси, состоящей из вяжущего вещества (цемента или другого), крупных и мелких заполнителей, воды, а в ряде случаев имеющий в составе специальные добавки;
- фибра - микроарматура, равномерно армирующая бетон во всех плоскостях, повышающая марку бетона, прочность, ударостойкость и снижающая образование усадочных трещин;
- фиброволокно - любой волокнистый наполнитель для армирования бетона;
- фибробетон - разновидность бетона, в котором равномерно распределены фибра или фиброволокна в качестве армирующего материала, высокотехнологичный материал, получаемый путем добавления фибры в бетон;
- цемент - искусственное неорганическое гидравлическое вяжущее.
Плита, состоящая из слоя из листового теплоизолирующего материала, например из пенополистирола, пенополиуретана, пеностекла, базальтовой плиты и так далее, и облицовочного декоративно-защитного слоя из фибробетона, обладает, помимо теплоизолирующих свойств, также звукоизолирующими свойствами (звукоотражающими и звукопоглощающими), обусловленными ее многослойностью, относительной толщиной и структурой материала.
С учетом изложенного, признаками ближайшего аналога, совпадающими с существенными признаками полезной модели, являются наличие в плите изоляционной облицовочной соединенных между собой слоев: изоляционного слоя из теплоизолирующего материала и декоративно-защитного слоя из фибробетона с полимерными добавками, песком и цементным вяжущим.
Техническим результатом полезной модели является повышение биоцидных свойств у фибробетона за счет введения дополнительно в качестве вяжущего гашеной извести, поскольку высокая щелочность извести предотвращает появления и развития бактерий, различных форм грибов и микроорганизмов.
Положительным эффектом от дополнительного введения гашеной извести является уменьшение усадки при твердении цементного камня, увеличение пластичности (текучести) раствора.
Положительным эффектом полезной модели также является повышение декоративных свойств изоляционной облицовочной плиты за счет возможности скрыть головки крепежных деталей, используемых для крепления плиты к стене здания, в установочных углублениях, выполненных в толще декоративно-защитного слоя, что обеспечит защиту головок крепежных деталей от коррозии вследствие влияния атмосферных воздействий и устранит возможность возникновения пятен от окисления на лицевой поверхности плиты.
Причинами, препятствующими получению указанного технического результата при использовании ближайшего аналога, является возникновение очагов распространения инфекции, нарушение внешнего вида поверхности декоративно-защитного слоя плиты изоляционной облицовочной, обусловленное развитием микроорганизмов.
В основу полезной модели поставлена техническая задача расширения арсенала технических средств конструкций плит, состоящих из изоляционного материала и фибробетона.
Поставленная техническая задача решена тем, что в плите изоляционной облицовочной, включающей соединенные между собой изоляционный слой, выполненный из теплоизолирующего материала и декоративно-защитный слой из фибробетона на основе песка, цементного вяжущего и полимерных добавок, согласно полезной модели фибробетон на основе песка, цементного вяжущего и полимерных добавок, из которого выполнен декоративно-защитный слой, в качестве вяжущего дополнительно содержит в своем составе гашеную известь; в декоративно-защитном слое с наружной стороны выполнены установочные углубления.
2
Между совокупностью существенных признаков полезной модели и достигаемым техническим результатом существует следующая причинно-следственная связь. Совокупность указанных существенных признаков полезной модели является необходимым и достаточным условием для достижения технического результата. Выполнение декоративно-защитного слоя из фибробетона на основе песка, цементного вяжущего и полимерных добавок, в составе которого в качестве вяжущего дополнительно содержится гашеная известь, позволит повысить биоцидные свойства фибробетона за счет сильных щелочных свойств извести. Гашеная известь - гидроксид кальция (Ca(ОН) - сильное основание, порошок белого цвета, плохо растворимый в воде. Получают путем взаимодействия оксида кальция (негашеной извести) с водой (процесс называется «гашение извести»), реакция идет с выделением тепла:
Выполнение установочных углублений с наружной стороны декоративно-защитного слоя позволит разместить в них головки крепежных деталей «впотай» при креплении плиты к стене здания, обеспечив их защиту от коррозии вследствие влияния атмосферных воздействий и устранив возможность возникновение пятен от окисления крепежа на лицевой поверхности плиты и повысив декоративные качества плиты.
Полезная модель отвечает критерию патентособности «новизна». Из уровня техники не известно применение в качестве вяжущего гашеной извести в материалах для декоративно-защитного слоя плит изоляционных облицовочных из фибробетона на основе песка, цементного вяжущего и полимерных добавок.
Полезная модель проиллюстрирована графическим материалом, где на фигуре изображено поперечное сечение плиты изоляционной облицовочной, включающей слой из теплоизолирующего материала 1, декоративно-защитный слой 2, зону 3 сращивания слоев 1 и 2, установочные углубления 4 в декоративно-защитном слое 2 с его наружной стороны.
Полезная модель поясняется конкретным примером изготовления плиты изоляционной облицовочной. Для приготовления декоративно-защитного слоя 2 из фибробетона на основе песка, вяжущего - цемента и гашеной извести с полимерными добавками
В барабан растворосмесителя в режиме перемешивания в следующем порядке в необходимых количествах вводят воду затворения (частично), известь в виде известкового молочка или известковое тесто, при этом известковое молочко или известковое тесто должно быть выдержано с момента гашения извести не менее двух недель, инертный заполнитель, например, песок естественного или искусственного происхождения (частично), фиброволокно, например, полипропиленовое. Ингредиенты перемешивают, после чего в барабан вводят цемент, и полученную смесь перемешивают до состояния однородной массы. Затем вводят оставшуюся часть инертного заполнителя, необходимые добавки (например, для ускорения или замедления схватывания, противоморозные, воздухововлекающие, гидрофобные и т.д.) и состав опять перемешивают до получения однородности. В конце добавляют воду затворения в количестве, необходимом для получения смеси нужной консистенции. После чего приступают к формованию слоя 2 плиты. Подготовленную пластиковую форму с поверхностью заданной конфигурации заполняют готовой смесью в необходимом объеме и вибрируют на вибростоле в течение 20-30 сек. (время вибрирования определяют опытным путем).
Установочные углубления 4 с наружной стороны защитно-декоративного слоя 2 формируют при заливке раствора в пластиковые формы, в которых выполнены выпуклости, соответствующие углублениям 4. Количество углублений 4 на каждой плите зависит от количества крепежных деталей, необходимых для крепления плиты к стене здания, и нормируется техническими условиями производителя. После чего в форму помещают подготовленный слой из теплоизолирующего материала 1, равномерно прижимают к поверхности смеси для формования слоя 2 и вибрируют 5-10 сек. Часть жидкой смеси для формования слоя 2 проникает в пористую поверхность слоя из теплоизолирующего материала 1, образуя зону сращивания 3. После формования готовое изделие отправляют на место выдержки для последующего твердения. После становления смеси выполняют распалубку готовых изделий. Плита изоляционная монтируется на стеновых ограждающих конструкциях зданий и сооружений встык рядами с помощью крепежных деталей (на фигуре не показаны). Стыковочные швы и углубления 4 с головками крепежных деталей герметизируют, поверхность плит окрашивают.